(57)【要約】  乗員の安全を確保できる十分な低通気性を備えながら、近年の小型化されたインフレーターから発生する、高出力で高温のガスに対応できる耐熱性を有し、更にはコンパクトに収納できるエアバッグ基布およびそれを用いたエアバッグを提供する。  総繊度が５００〜７５０ｄｔｅｘの合繊繊維マルチフィラメントから構成されるエアバッグ基布であって、目付けが２２５〜２４５ｇ／ｍ２であり、２０ｋＰａにおける通気度が０．２〜０．８Ｌ／ｃｍ２／ｍｉｎであり、かつＡＳＴＭ  Ｄ６４７９法により求められる滑脱抵抗が経糸方向および緯方向ともに３００〜６００Ｎである、エアバッグ基布。【特許請求の範囲】
【請求項１】
総繊度が５００〜７５０ｄｔｅｘの合繊繊維マルチフィラメントから構成されるエアバッグ基布であって、目付けが２２５〜２４５ｇ／ｍ２であり、２０ｋＰａにおける通気度が０．２〜０．８Ｌ／ｃｍ２／ｍｉｎであり、かつＡＳＴＭ  Ｄ６４７９法により求められる滑脱抵抗が経糸方向および緯方向ともに３００〜６００Ｎである、エアバッグ基布。
【請求項２】
織密度が経糸方向および緯方向ともに３５〜５５本／２．５４ｃｍである、請求項１に記載のエアバッグ基布。
【請求項３】
前記合成繊維がポリアミド繊維およびポリエチレンテレフタレート繊維からなる群より選択される少なくとも一種の合成繊維である、請求項１または２に記載のエアバッグ基布。
【請求項４】
前記合成繊維の単糸の断面形状のアスペクト比が１．４以下である、請求項１〜３のいずれか一項に記載のエアバッグ基布。
【請求項５】
請求項１〜４のいずれか一項に記載のエアバッグ基布を含むエアバッグ。
【請求項６】
ノンコートエアバッグである、請求項５に記載のエアバッグ。
【発明の詳細な説明】
【技術分野】
【０００１】
本発明は、エアバッグ基布およびそれを含むエアバッグに関する。
【背景技術】
【０００２】
近年、エアバッグは、車両衝突時における乗員保護のための安全装備として広く普及してきている。エアバッグ基布としては、インフレーターから出力されたガス漏れを防止できる程度の低通気性を確保するため、織物にシリコーンゴム等を表面コートしたものが使用されてきた。ところが、この様な表面コート織物を用いた、いわゆるコートエアバッグは、通気性に加え耐熱性も高いという長所がある一方、コーティング処理により少なからぬコストアップを招くだけでなく、さらには重い、厚い、という欠点がある。このため、コートエアバッグは、軽量化およびコンパクト化という市場のニーズに応えることが困難となっている。そのため、最近では表面コートを行わないノンコートエアバッグ基布を用いたエアバッグ、いわゆるノンコートエアバッグの検討が進められている。【０００３】
また、近年、エアバッグ自体に軽量化およびコンパクト化が要求されるようになってきている。それに伴い、インフレーターにも小型化が要求されている。しかしながら、インフレーターの小型化は、発生するガスの高出力化および高温化をもたらし、展開時に受けるガスによってエアバッグに穴あきが生じることが懸念されている。エアバッグに穴が空いた場合、その穴から高温かつ高圧のガスが噴出し、乗員の顔面に火傷を起こす危険性があるだけでなく、展開時にエアバッグがバーストし、所期の乗員保護機能が発揮されないことも懸念される。【０００４】
上記の問題を解決する技術として、ノンコートエアバッグ基布表面への電子線照射により、構成糸同士を架橋させ、耐熱性を向上させる技術が知られている（例えば、特許文献１）。しかし、このような技術には、電子線照射の設備導入と工程増とによりコストが増えるだけでなく、架橋によってエアバッグ基布の引張強度が低下するおそれもある。【０００５】
また、扁平断面糸を用いてエアバッグ基布表面に出ている糸の表面積を大きくすることにより、展開時のガスの熱を吸収し、耐熱性を向上させる技術が知られている（例えば、特許文献２）。しかし、扁平断面糸は丸断面糸に比べ繊度あたりの強度が低く、それを用いたエアバッグ基布の引張強度の低下が懸念される。加えて、丸断面糸に比べ細繊度化が困難であり、十分な細繊度化ができない場合は収納性が悪化する懸念もある。
【先行技術文献】
【特許文献】
【０００６】
【特許文献１】特開平６−１４６１３２号公報
【特許文献２】特表２００３−１７１８４３号公報
【発明の概要】
【発明が解決しようとする課題】
【０００７】
本発明は、かかる従来技術の問題を背景になされたものであり、その目的は、乗員の安全を確保できる十分な低通気性を備えながら、近年の小型化されたインフレーターから発生する、高出力で高温のガスに対応できる耐熱性を有し、更にはコンパクトに収納できるエアバッグ基布およびそれを用いたエアバッグを提供することにある。
【課題を解決するための手段】
【０００８】
本発明者らは鋭意検討した結果、以下に示す手段により、上記課題を解決できることを見出し、本発明を完成するに到った。具体的には、基布を構成する合成繊維マルチフィラメントの総繊度、ならびに基布状態における、目付、通気度および滑脱抵抗の範囲をそれぞれ規定することによって、エアバッグとして使用した際に優れた耐熱性と収納性とを発揮し、さらに軽量かつ安価に製造できるエアバッグ基布を提供することに本発明者らは成功した。すなわち、本発明は、以下の構成からなる。【０００９】
項１．総繊度が５００〜７５０ｄｔｅｘの合繊繊維マルチフィラメントから構成されるエアバッグ基布であって、目付けが２２５〜２４５ｇ／ｍ２であり、２０ｋＰａにおける通気度が０．２〜０．８Ｌ／ｃｍ２／ｍｉｎであり、かつＡＳＴＭ  Ｄ６４７９法により求められる滑脱抵抗が経糸方向および緯方向ともに３００〜６００Ｎである、エアバッグ基布。
項２．織密度が経糸方向および緯方向ともに３５〜５５本／２．５４ｃｍである、項１に記載のエアバッグ基布。
項３．前記合成繊維がポリアミド繊維およびポリエチレンテレフタレート繊維からなる群より選択される少なくとも一種の合成繊維である、項１または２に記載のエアバッグ基布。
項４．前記合成繊維の単糸の断面形状のアスペクト比が１．４以下である、項１〜３のいずれか一項に記載のエアバッグ基布。
項５．項１〜４のいずれか一項に記載のエアバッグ基布を含むエアバッグ。
項６．ノンコートエアバッグである、項５に記載のエアバッグ。
【発明の効果】
【００１０】
本発明のエアバッグ基布は、エアバッグとして用いたとき、乗員の安全を確保できる十分な低通気性を備えながら、近年の小型化されたインフレーターから発生する高出力で高温のガスに対応できる耐熱性を有し、更にはコンパクトにモジュールに収納できるという効果を奏する。
【発明を実施するための形態】
【００１１】
１．エアバッグ基布
本発明のエアバッグ基布は、合成繊維マルチフィラメントから構成される織物である。
前記合成繊維マルチフィラメントの総繊度は、５００〜７５０ｄｔｅｘであり、好ましくは５３０〜７００ｄｔｅｘである。総繊度が５００ｄｔｅｘ以上であれば、後述の目付で織られたエアバッグ基布は、過度に織密度を高くする必要がないため、経糸と緯糸の拘束力の過度の上昇を抑え、モジュールでの収納性を適切な範囲内に留めやすくなる。加えて、総繊度が５００ｄｔｅｘ以上であれば、マルチフィラメントの熱許容量が大きくなり、過度に織密度を高くせずとも十分な耐熱性を得ることができる。一方、総繊度が７５０ｄｔｅｘ以下であれば、構成糸自体の剛性の過度な上昇を抑えやすくなる。このように、前記合成繊維マルチフィラメントの総繊度が５００〜７５０ｄｔｅｘであれば、適度に柔軟であり、そのためにモジュールへの良好な収納性を有するエアバッグ基布が得られやすい。
【００１２】
本発明において、総繊度は以下のようにして求める。乾燥仕上げ工程を経て得られた基布の経糸と緯糸とをそれぞれ解織し、ＪＩＳ Ｌ １０１３（２０１０） ８．３．１  Ｂ法（簡便法）に準拠して測定する。具体的には、初荷重（ｇ）として測定する試料のデシテックスの１／１１．１をかけて正確に長さ９０ｃｍの試料をとり、絶乾質量を量り、次の式によって正量繊度（ｄｔｅｘ）を算出し、５回の平均値を総繊度とする。
Ｆ０＝１００００×ｍ／Ｌ×（１００＋Ｒ０）／１００
Ｆ０：正量繊度（ｄｔｅｘ）  Ｌ：試料の長さ（ｍ）  ｍ：試料の絶乾質量（ｇ）  Ｒ０：公定水分率（％）
【００１３】
本発明のエアバッグ基布は、目付が２２５〜２４５ｇ／ｍ２であり、好ましくは２３０〜２４０ｇ／ｍ２であり、より好ましくは２３２〜２３５ｇ／ｍ２である。目付が２２５ｇ／ｍ２以上であれば、エアバッグ基布に十分な耐熱性を付与できる。一方、目付が２４５ｇ／ｍ２以下であれば、軽量化し易くなり、更にはモジュールへの収納性を向上できる。
【００１４】
本発明において、目付は、ＪＩＳ Ｌ １０９６（２０１０） ８．３．２に基づき測定する。試料から約２００ｍｍ×２００ｍｍの試験片を３枚採取し，それぞれの絶乾質量（ｇ）を量り、１ｍ２当たりの質量（ｇ／ｍ２）を求め、その平均値を算出し、目付とする。
【００１５】
本発明のエアバッグ基布は、２０ｋＰａにおける通気度が０．２〜０．８Ｌ／ｃｍ２／ｍｉｎであり、好ましくは０．３〜０．７Ｌ／ｃｍ２／ｍｉｎである。通気度が０．８Ｌ／ｃｍ２／ｍｉｎ以下であれば、エアバッグモジュールとして用いたときにベントホールの調整しろを確保しやすくなる。通気度が０．２Ｌ／ｃｍ２／ｍｉｎ以上であれば、エアバッグ展開時にエアバッグの内圧を十分に保持し、乗員を保護することができる。
【００１６】
本発明において、通気度は、２０ｋＰａ圧力下での通気度を高圧通気度測定機（ＯＥＭシステム（株）製又はその同等品）を用いて測定する。
【００１７】
発明のエアバッグ基布は、ＡＳＴＭ  Ｄ６４７９法により求められる滑脱抵抗が経糸方向および緯方向ともに３００〜６００Ｎであり、好ましくは３００〜５５０Ｎである。滑脱抵抗が３００Ｎ以上であれば、エアバッグの展開時におけるエアバッグ基布の過度の目開きを抑制し、バーストの危険性を回避しやすくなる。滑脱抵抗の上限値は特に限定するものではないが、滑脱抵抗を向上させるためには織密度を上げる必要がある。織密度を上げればその分収納性が低下するため、収納性の関係から滑脱抵抗は６００Ｎ以下であることが好ましく、５５０Ｎ以下であることがより好ましい。
【００１８】
本発明のエアバッグ基布は、織密度が経糸方向および緯方向ともに好ましくは３５〜５５本／２．５４ｃｍであり、より好ましくは４０〜５０本／２．５４ｃｍである。先述の目付で織られたエアバッグ基布は、織密度が３５本／２．５４ｃｍ以上であれば、繊維間に隙間が生じにくくなり、通気性の大幅な上昇を抑制しやすくなることに加え、滑脱抵抗の大幅な悪化も抑制しやすくなる。加えて、織密度が３５本／２．５４ｃｍ以上であれば、織物の単位面積当たりに存在するマルチフィラメントが多くなり、十分な耐熱性を得ることができる。一方、織密度が５５本／２．５４ｃｍ以下であれば、製織が容易である他、エアバッグ基布の剛軟度の過度の上昇を避けやすくなり、モジュールでの収納性が向上する。
【００１９】
本発明において、織密度はＪＩＳ Ｌ １０９６（２０１０） ８．６．１ Ａ法（ＪＩＳ法）に基づき測定する。具体的には、試料を平らな台の上に置き、不自然なしわ及び張力を除いてから、たて糸については耳端から全幅の１／１０を除いた部分を約５等分しそれぞれの箇所に１０ｃｍの印を付け１０ｃｍ間の糸本数を読み取る。よこ糸については、たて糸方向に５箇所１０ｃｍの印を付け１０ｃｍ間の糸本数を読み取る。異なる５か所について１０ｃｍ区間のたて糸及びよこ糸の本数を数え、それぞれの平均値を単位長さについて算出し、密度とする。
【００２０】
本発明のエアバッグ基布を構成する合成繊維マルチフィラメントの単糸の断面形状のアスペクト比は、好ましくは１．４以下である。エアバッグ基布の構成糸の単糸の断面形状は、加工時の張力等の影響により、原糸の単糸の断面形状と異なる形状に変化することがある。エアバッグ基布の構成糸の単糸の断面形状がアスペクト比１．４以下の場合、エアバッグを折り畳む際に、糸の断面が所定の方向に整然と揃うため、所望する低通気度が得られやすい。
【００２１】
本発明において、単糸の断面形状のアスペクト比は以下のようにして求める。乾燥仕上げ工程を経て得られた基布の経糸と緯糸とをそれぞれ解織し、繊維断面のＳＥＭ写真を撮影し、無作為に選択した単糸１０本の長軸と短軸の長さを測定し、その平均値を求めることで、アスペクト比を算出した。
【００２２】
本発明のエアバッグ基布は、ＪＩＳ  Ｌ１０９６（２０１０） ８．２１．１ Ａ法（４５°カンチレバー法）により求められる剛軟度が経方向と緯方向の平均で好ましくは８０〜１００ｍｍであり、より好ましくは９０〜１００ｍｍである。剛軟度はより小さいほうが好ましいが、実現できるのは８０ｍｍ以上である。一方、剛軟度が１００ｍｍ以下であれば、エアバッグ基布が過度に硬くなりにくく、折癖が着き易くなり、モジュールでの収納性が向上する。
【００２３】
本発明におけるＪＩＳ Ｌ １０９６（２０１０） ８．２１．１ Ａ法（４５°カンチレバー法）による剛軟度の測定は具体的には以下の通り行う。試料から、約２０ｍｍ×約１５０ｍｍの試験片をたて方向及びよこ方向にそれぞれ５枚採取し、一端が４５°の斜面をもつ表面の滑らかな水平台の上に試験片の短辺をスケール基線に合わせて置く。次に、適切な方法によって試験片を斜面の方向に緩やかに滑らせて、試験片の一端の中央点が斜面と接したとき他端の位置をスケールによって読む。剛軟度は、試験片が移動した長さ（ｍｍ）で示され、それぞれ５枚の表裏を測定する。
【００２４】
本発明のエアバッグ基布は、軽量、高収納性の点から、ＡＳＴＭ Ｄ６４７８に規定される収納性試験において、収納性が好ましくは２３００ｃｍ３以下であり、より好ましくは２２５０ｃｍ３以下である。軽量、高収納性の点から、収納性の下限は特に限定されないが、通常用いられるエアバッグ基布としては、好ましくは１９００ｃｍ３以上であり、より好ましくは２１００ｃｍ３以上である。
【００２５】
本発明におけるＡＳＴＭ Ｄ６４７８による収納性試験は具体的には以下の通り行う。試料から幅（ヨコ糸方向）７５０±５ｍｍ、長さ（タテ糸方向）８００ｍｍ±５ｍｍの試験片を採取し、タテ糸方向の端部に沿って幅１４５ｍｍ厚み２ｍｍの板を置き、タテ糸に沿って試料を折り返す。蛇腹になるように５回行う。板を抜き、折り畳んだサンプルを９０°回転させる。ヨコ糸方向の端部に沿って幅９５ｍｍ厚み２ｍｍの板を置き、次はヨコ糸に沿って織物を折り返す。蛇腹になるように７回繰り返す。折り畳んだサンプルを底面の内寸１００ｍｍ×１５０ｍｍの収納箱に入れ、上から特定の荷重をかけた際の折り畳みサンプルの嵩高さ（厚み）を測定し、次の式によって収納性（ｃｍ３）を算出し、２回の平均値を収納性とする。
[Ｔ２０＋Ｔ４０＋Ｔ６０＋・・・Ｔ１８０]＊１００＊１５０／１０００（ｃｍ３）
（Ｔα：αＮ荷重時のサンプルの嵩高さ(ｍｍ)。αは２０刻みで測定。）
【００２６】
本発明のエアバッグ基布の引張強度は、機械的特性の点から、好ましくは７５０Ｎ／ｃｍ以上であり、より好ましくは８００Ｎ／ｃｍ以上である。また、引張強度の上限については、特に制限はないが、使用する合成繊維マルチフィラメントの総繊度、引張強度、およびエアバッグ基布の織密度との関係から好ましくは１０００Ｎ／ｃｍ以下であり、より好ましくは９００Ｎ／ｃｍ以下である。
【００２７】
本発明において基布の引張強度は、ＪＩＳ Ｌ １０９６（２０１０） ８．１４．１ Ａ法（ストリップ法）に基づき測定する。具体的には、試験片を弛ませないように引張試験機でつかみ、幅５５ｍｍで切り出し、両側から２．５ｍｍの糸を除去して調整した幅５０ｍｍの試験片を、つかみ間隔２００ｍｍ、引張速度２００ｍ／ｍｉｎ、緩衝材としてラバーの条件で試験を行い、切断時の強さ（Ｎ）を測定する。ただし、つかみから１０ｍｍ以内で切れたもの又は異常に切れたものは除く。
【００２８】
また、本発明のエアバッグ基布の破断伸度は、好ましくは２３％以上である。エアバッグ基布は、経糸方向、緯糸方向それぞれでの伸びが異なる。そのため、エアバッグ基布の経糸方向、緯糸方向それぞれの破断伸度が２３％以上であると、エアバッグ展開時に伸びが少ない部分への応力が集中しにくくなり、所定の展開内圧を維持することができる。エアバッグ基布の破断伸度は、より好ましくは２５％以上、さらに好ましくは２６％以上である。破断伸度は大きい方が好ましいが、実用上、好ましくは４０％以下であり、より好ましくは３８％以下である。
【００２９】
本発明において基布の破断伸度は、ＪＩＳ Ｌ １０９６（２０１０） ８．１４．１  Ａ法（ストリップ法）に基づき測定する。具体的には、試験片を弛ませないように引張試験機でつかみ、幅５５ｍｍで切り出し、両側から２．５ｍｍの糸を除去して調整した幅５０ｍｍの試験片を、つかみ間隔２００ｍｍ、引張速度２００ｍ／ｍｉｎ、緩衝材としてラバーの条件で試験を行い、切断時の伸び率（％）を測定する。ただし、つかみから１０ｍｍ以内で切れたもの又は異常に切れたものは除く。
【００３０】
本発明のエアバッグ基布を構成する合成繊維マルチフィラメントの素材としては、特に限定されず、幅広く選択することができる。経済性を考慮しつつ前述の特性を満足させる上で、ナイロン６、ナイロン６６、およびナイロン４６などのポリアミド系樹脂、ならびにポリエチレンテレフタレートを主体とするポリエステル系樹脂からそれぞれなるマルチフィラメントが好ましい。これらの中でも、熱容量や柔軟性の観点から特に好ましいのは、ナイロン６６やナイロン４６からなるマルチフィラメントである。
【００３１】
なお、本明細書において「本発明のエアバッグ基布を構成する合成繊維マルチフィラメント」は、構成糸、すなわち、本発明のエアバッグ基布を解織して得られる繊維を指し、本発明のエアバッグ基布を製造するために使用される原糸としての合成繊維マルチフィラメントとは区別される。具体的には、構成糸の特性は、エアバッグ基布の製造過程において原糸の特性から変化している場合がある。この場合であってもその他の特性は構成糸と原糸との間で共通する。
【００３２】
本発明のエアバッグ基布を構成する合成繊維マルチフィラメントは、原糸の製造工程や基布の製造工程で生産性あるいは特性の改善のために通常使用される各種添加剤を含んでいてもよい。本発明のエアバッグ基布を構成する合成繊維マルチフィラメントは、例えば、熱安定剤、酸化防止剤、光安定剤、平滑剤、帯電防止剤、可塑剤、増粘剤、顔料および難燃剤からなる群より選択される少なくとも一種などを含有していてもよい。
【００３３】
本発明のエアバッグ基布を構成する合成繊維マルチフィラメントの引張強度は、機械的特性の点で高い方が好ましく、具体的には好ましくは７．０ｃＮ／ｄｔｅｘ以上であり、より好ましくは７．５ｃＮ／ｄｔｅｘ以上であり、さらに好ましくは８．０ｃＮ／ｄｔｅｘ以上である。引張強度の上限については、特に制限はないが、ナイロン６６繊維を使用した場合、１０．０ｃＮ／ｄｔｅｘの引張強度を有すれば、本発明の効果を発揮することができる。
【００３４】
本発明において合成繊維マルチフィラメントの引張強度は、緩く張った状態で、引張試験機のつかみ部にターポリンを緩衝材として試料を取り付け、初荷重（ｇ）として測定する試料のデシテックスの１／１１．１をかけ、つかみ間隔２００ｍｍ、引張速度２００ｍ／ｍｉｎの条件で試験を行い、試料が切断したときの荷重を測定する。
【００３５】
本発明のエアバッグ基布を構成する合成繊維マルチフィラメントの破断伸度は、好ましくは１５％以上である。エアバッグ基布は、経糸方向、緯糸方向のそれぞれでの伸びが異なる。合成繊維の破断伸度が１５％以上であると、エアバッグ展開時に伸びが少ない部分への応力が集中しにくくなり、エアバッグを展開した際に内圧を所定の範囲に維持することができる。前記マルチフィラメントの破断伸度は、より好ましくは１８％以上、さらに好ましくは２０％以上である。破断伸度は比較的高い方が好ましいが、実用上は、好ましくは３０％以下、より好ましくは２５％以下である。
【００３６】
本発明において合成繊維マルチフィラメントの破断伸度は、緩く張った状態で、引張試験機のつかみ部にターポリンを緩衝材として試料を取り付け、初荷重（ｇ）として測定する試料のデシテックスの１／１１．１をかけ、つかみ間隔２００ｍｍ、引張速度２００ｍ／ｍｉｎの条件で試験を行い、試料が切断したときの伸びを測定する。
【００３７】
本発明のエアバッグ基布を構成する合成繊維マルチフィラメントは、好ましくは実質的に無撚糸または甘撚糸であり、より好ましくは無撚糸である。合成繊維マルチフィラメントが、実質的に無撚糸または甘撚糸であると、合成繊維を構成する単糸の拡がりが阻害されず、エアバッグ基布の通気度を低くすることができる。
【００３８】
本発明のエアバッグ基布を構成する合成繊維マルチフィラメントを構成する単糸の繊度は、特に限定されないが、紡糸操業性を確保すると共に、エアバッグの収納性をも確保する点で、好ましくは５．０ｄｔｅｘ以下である。また、前記単糸の繊度は、好ましくは２．０ｄｔｅｘ以上であり、より好ましくは２．４ｄｔｅｘ以上である。
【００３９】
本発明のエアバッグ基布の織組織としては、平織、綾織、繻子織、及びこれらの変化組織などが挙げられるが、機械的特性に優れることから平織が好ましい。
【００４０】
２．エアバッグ基布の製造方法
２．１  原糸
本発明のエアバッグ基布の製造に使用する原糸としては、通常の溶融紡糸法により合成樹脂を口金から紡出して得ることができる合成繊維マルチフィラメントを使用できる。紡糸条件は合成繊維マルチフィラメントの原料となる合成樹脂（ポリマー）の種類によって異なり、ポリマーの粘性や熱特性等を考慮して適当な条件を選択すればよい。一般的には、ポリマーの熱による劣化を防ぐために、紡糸機内におけるポリマーの滞留時間を短くすることが好ましく、通常は１０分以内とするのがよい。より好ましくは１〜５分程度とすることが推奨される。
【００４１】
例えばポリマーとして、ポリエチレンテレフタレートまたはポリヘキサメチレンアジパミド等を原料として繊維を製造する場合は、紡糸温度を２８０〜３１０℃とすると共に、口金の直下に、長さが５〜５０ｃｍ程度で、温度を２００〜３５０℃程度、相対湿度を８５％程度に制御した加熱筒内を設け、この加熱筒内を通過させることが好ましい。該加熱筒内を通過させることにより溶融ポリマーの固化を遅らせ、高強度を発現させることができる。なお、加熱筒の長さや温度、相対湿度の条件は、得られる繊維を構成する単糸の繊度および単糸の数等により最適化される。また、加熱筒内を高温にすることによる熱劣化を抑制するため、必要に応じて加熱筒内の雰囲気を高温不活性ガスでシールすることも有効である。
【００４２】
次に、紡出された糸条は、上述した様に高温雰囲気中を通過した後、冷風で冷却固化され、次いで油剤が付与されたあと、紡糸速度を制御する引取りロールで引き取られる。引取りロールで引き取られた未延伸糸条は、通常、連続して延伸されるが、一旦巻き取った後別工程で延伸することも可能である。紡糸速度は、通常、２０００ｍ／ｍｉｎ以下で行われ、延伸は常法の熱延伸が採用されうる。延伸は、２段以上の多段延伸が好ましく、延伸倍率は、未延伸糸の複屈折、延伸温度および多段延伸する際の延伸比配分等によっても変わるが、１．５〜６．０倍とすることが好ましく、より好ましくは２．０〜５．５倍である。
【００４３】
次に、延伸された繊維を常法に従って熱固定することができる。このとき熱固定時の張力や温度を変化させても構わない。
【００４４】
なお、上記延伸工程や熱固定工程では、走行糸条に交絡をかけてもよい。交絡は、エア交絡など公知の方法を採用できる。エア交絡の場合は、例えば用いる糸条の繊度や張力に応じて、エアの圧力を適宜変更することで適当な交絡度を達成できる。
【００４５】
＜糸の引張強度＞
本発明のエアバッグ基布の製造に使用する原糸としての合成繊維マルチフィラメントの引張強度は、機械的特性の点から大きい方が良く、好ましくは７．０ｃＮ／ｄｔｅｘ以上であり、より好ましくは７．５ｃＮ／ｄｔｅｘ以上であり、さらに好ましくは８．０ｃＮ／ｄｔｅｘ以上である。また、引張強度の上限については、特に制限を設けないが、ナイロン６・６繊維を使用した場合、９．０ｃＮ／ｄｔｅｘ以下であることが原糸製造の面から好適である。
【００４６】
＜糸の破断伸度＞
本発明のエアバッグ基布の製造に使用する原糸としての合成繊維マルチフィラメントの破断伸度は、好ましくは１５％以上であり、より好ましくは１８％であり、さらに好ましくは２０％以上である。マルチフィラメントの破断伸度が１５％以上であると、製織後の基布において、エアバッグ展開時に伸びが少ない部分への応力が集中しにくくなり、所定の展開内圧を維持することができる。また、破断伸度は比較的高い方が好ましいが、好ましくは３０％以下であり、さらに好ましくは２５％以下であることが原糸製造の面から好適である。
【００４７】
本発明において、糸の引張強度及び破断伸度は、緩く張った状態で、引張試験機のつかみ部にターポリンを緩衝材として試料を取り付け、初荷重（ｇ）として測定する試料のデシテックスの１／１１．１をかけ、つかみ間隔２００ｍｍ、引張速度２００ｍ／ｍｉｎの条件で試験を行い、試料が切断したときの伸びを測定する。
【００４８】
＜糸の沸水収縮率＞
本発明のエアバッグ基布の製造に使用する原糸としての合成繊維マルチフィラメントの沸水収縮率は、通気度を低減させる点から、好ましくは５％以上であり、より好ましくは８％以上である。沸水収縮率が高すぎると収縮加工後のエアバッグ基布の厚みが厚くなる可能性があるため、モジュールへの収納性の観点から、原糸としての合成繊維マルチフィラメントの沸水収縮率は好ましくは１５％以下であり、より好ましくは１２％以下である。沸水収縮率を前記範囲内とすることで、後術の収縮処理により、低通気度であり、かつモジュールへの収納性が良好なエアバッグ基布を得ることができる。
【００４９】
本発明において、糸の沸水収縮率は、ＪＩＳ Ｌ １０１３（２０１０）  ８．１８．１  熱水寸法変化率  Ｂ法に基づき測定する。具体的には以下の通り測定する。試料に初荷重（ｇ）として測定する試料のデシテックスの１／１１．１をかけ、５００ｍｍ離間する２点をマーキングしてから初荷重を除き、これを１００℃の熱水中に３０分間浸漬する。その後、試料を取り出して軽く吸取紙又は布で水を切り、風乾後再び初荷重をかける。上記２点間の長さを測り、次の式によって熱水寸法変化率（％）を算出し、３回の平均値を沸水収縮率とする。
ΔＬ＝（Ｌ−５００）／５００×１００
ΔＬ：沸水収縮率（％）  Ｌ：２点間の長さ（ｍｍ）
【００５０】
＜単糸のアスペクト比＞
なお、紡糸技術の容易さとの品質の観点からは、本発明のエアバッグ基布の製造に使用する原糸を構成する単糸の断面は丸断面であることが好ましい。なお、ここでいう丸断面とは断面形状がアスペクト比（繊維断面の長径／短径）が１．１以下のものを指す。単糸断面が丸断面の原糸の場合、扁平断面や四角断面等の異型断面の単糸で構成される原糸と比べ、紡糸が容易で、原糸強力を高めるために延伸を行っても、原糸毛羽が発生しにくい。
【００５１】
本発明において、単糸の断面形状のアスペクト比は、ＳＥＭ写真を用いることによって求めた。繊維断面のＳＥＭ写真を撮影し、無作為に選択した単糸１０本の長軸と短軸の長さを測定し、その平均値を求めることで、アスペクト比を算出した。
【００５２】
２．２  製織方法
上記原糸を製織することにより本発明のエアバッグ基布が得られる。
【００５３】
上記合成繊維マルチフィラメントを用いて織物を作製するには、合成繊維マルチフィラメントをそのまま経糸と緯糸に用い、通常の方法で製織することができる。このとき撚糸したり、糊づけしたりしないことが好ましい。当該工程を省くことにより、織物を構成する経糸および緯糸の単糸が広がり易くなり、低通気性を実現できるからである。
【００５４】
本発明のエアバッグ基布の製造工程において使用する織機については、特に限定されるものではなく、例えばウォータージェットルーム、エアージェットルーム、レピアルーム、プロジェクタイルルーム等が使用可能である。織生産性、原糸への損傷の低減、経糸の糊剤不要等を考慮すると、ウォータージェットルームおよびエアジェットルームが特に好適である。また、加工時の原糸油剤および整経油剤の脱落を容易にするためには、製織時に水によってその殆どを除却することができるウォータージェットルームが、精練工程の簡略化ができる点から最も好ましい。
【００５５】
本発明のエアバッグ基布を製織する際の経糸テンションは好ましくは５０〜１１５ｃＮ／本である。経糸テンションが５０ｃＮ／本以上であれば、製織時の経糸に弛みが生じにくく、布帛の欠点や織機の停止に繋がりにくい。一方、経糸テンションが１１５ｃＮ／本以下であれば、経糸へ過剰な負荷が加わることを避けやすく、布帛の欠点に繋がるにくい。
【００５６】
次に、得られた織物に収縮加工を施した後、乾燥することにより、本発明のエアバッグ基布が得られる。
【００５７】
収縮加工としては、例えば熱水加工やピンテンターに代表される熱セット加工が挙げられるが、収縮加工に熱水を用いる熱水加工が好ましい。熱水を用いる際には、上記製織で得られた織物を熱水中に浸漬する方法や、織物に熱水を吹き付ける方法などを採用できる。熱水の温度は好ましくは８０〜１００℃程度であり、より好ましくは９５℃以上である。なお、製織して得られた織物は、一旦乾燥させた後、収縮加工を施しても良いが、製造コストの点では、製織して得られた織物を、乾燥することなく収縮加工を施し、次いで乾燥仕上げを行えば有利である。
【００５８】
本発明のエアバッグ基布の製造工程における乾燥処理の加熱温度は特に限定されるものではなく、通常８０〜２００℃であり、好ましくは１６０℃以下である。必要に応じ、本発明の効果を損なわない限りにおいて、乾燥後にカレンダ加工や樹脂加工、コーティング加工などを行ってもよい。
【００５９】
本発明のエアバッグ用基布を用いたエアバッグは、例えば、運転席用エアバッグ、助手席用エアバッグ、カーテンエアバッグ、サイドエアバッグ、ニーエアバッグおよびシートエアバッグ、補強布等に好適に用いられる。よって、これら製品も、本発明の範囲に含まれる。本発明のエアバッグ用基布を用いたエアバッグとしては、本発明のエアバッグ用基布が耐熱性に特に優れていることから、耐熱性が特に要求されるエアバッグが好ましい。具体的には、運転席用エアバッグ、及びインフレーター付近、縫製部の補強布が好ましい。また、本発明のエアバッグ用基布は収容性にも特に優れていることから、収容性が特に要求されるエアバッグも好ましい。具体的には、運転席用エアバッグ、助手席用エアバッグ、及びカーテンエアバッグが好ましい。本発明のエアバッグ用基布を用いたエアバッグとしては、耐熱性と収容性とが要求されるエアバッグがより好ましい。具体的には、運転席用エアバッグがより好ましい。
【実施例】
【００６０】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。なお、下記実施例で採用した各種性能の試験法は下記の通りである。【００６１】
＜糸の沸水収縮率＞
ＪＩＳ Ｌ １０１３（２０１０）  ８．１８．１  熱水寸法変化率  Ｂ法に基づき測定した。試料に初荷重をかけ、正しく５００ｍｍを測って２点をマーキングした。その後、初荷重を除き、試料を１００℃の熱水中に３０分間浸漬した後、取り出して軽く吸取紙又は布で水を切った。風乾後再び初荷重をかけ、２点間の長さを測り、次の式によって熱水寸法変化率（％）を算出し、３回の平均値を沸水収縮率とした。
ΔＬ＝（Ｌ−５００）／５００×１００
ΔＬ：沸水収縮率（％）  Ｌ：２点間の長さ（ｍｍ）【００６２】
＜糸の引張強度および破断伸度＞
緩く張った状態で、引張試験機のつかみ部にターポリンを緩衝材として試料を取り付け、初荷重（ｇ）として測定する試料のデシテックスの１／１１．１をかけ、つかみ間隔２００ｍｍ、引張速度２００ｍ／ｍｉｎの条件で試験を行い、試料が切断したときの荷重と伸びを測定した。【００６３】
＜基布の織密度＞
ＪＩＳ Ｌ １０９６（２０１０） ８．６．１ Ａ法（ＪＩＳ法）に基づき測定する。具体的には、試料を平らな台の上に置き、不自然なしわ及び張力を除いてから、たて糸については耳端から全幅の１／１０を除いた部分を約５等分しそれぞれの箇所に１０ｃｍの印を付け１０ｃｍ間の糸本数を読み取る。よこ糸については、たて糸方向に５箇所１０ｃｍの印を付け１０ｃｍ間の糸本数を読み取る。異なる５か所について１０ｃｍ区間のたて糸及びよこ糸の本数を数え、それぞれの平均値を単位長さについて算出し、密度とする。【００６４】
＜基布の目付＞
ＪＩＳ Ｌ １０９６（２０１０） ８．３．２に基づき測定した。試料から約２００ｍｍ×２００ｍｍの試験片を３枚採取し，それぞれの絶乾質量（ｇ）を量り、１ｍ２当たりの質量（ｇ／ｍ２）を求め、その平均値を算出し、目付とした。【００６５】
＜基布の剛軟度＞
ＪＩＳ Ｌ １０９６（２０１０） ８．２１．１ Ａ法（４５°カンチレバー法）に基づき測定した。試料から、約２０ｍｍ×約１５０ｍｍの試験片をたて方向及びよこ方向にそれぞれ５枚採取し、一端が４５°の斜面をもつ表面の滑らかな水平台の上に試験片の短辺をスケール基線に合わせて置く。次に、適切な方法によって試験片を斜面の方向に緩やかに滑らせて、試験片の一端の中央点が斜面と接したとき他端の位置をスケールによって読む。剛軟度は、試験片が移動した長さ（ｍｍ）で示され、それぞれ５枚の表裏を測定した。【００６６】
＜基布の滑脱抵抗値＞
ＡＳＴＭ Ｄ６４７９−１５により測定した。【００６７】
＜基布の収納性＞
ＡＳＴＭ Ｄ６４７８により測定した。試料から幅（ヨコ糸方向）７５０±５ｍｍ、長さ（タテ糸方向）８００ｍｍ±５ｍｍの試験片を採取し、タテ糸方向の端部に沿って幅１４５ｍｍ厚み２ｍｍの板を置き、タテ糸に沿って試料を折り返す。蛇腹になるように５回行う。板を抜き、折り畳んだサンプルを９０°回転させる。ヨコ糸方向の端部に沿って幅９５ｍｍ厚み２ｍｍの板を置き、次はヨコ糸に沿って織物を折り返す。蛇腹になるように７回繰り返す。折り畳んだサンプルを底面の内寸１００ｍｍ×１５０ｍｍの収納箱に入れ、上から特定の荷重をかけた際の折り畳みサンプルの嵩高さ（厚み）を測定し、次の式によって収納性（ｃｍ３）を算出し、２回の平均値を収納性とした。
[Ｔ２０＋Ｔ４０＋Ｔ６０＋・・・Ｔ１８０]＊１００＊１５０／１０００（ｃｍ３）
（Ｔα：αＮ荷重時のサンプルの嵩高さ(ｍｍ)。αは２０刻みで測定）【００６８】
＜基布の通気度＞
２０ｋＰａ圧力下での通気度を高圧通気度測定機（ＯＥＭシステム（株）製）を用いて測定した。【００６９】
＜基布の引張強度および破断伸度＞
ＪＩＳ Ｌ １０９６（２０１０） ８．１４．１ Ａ法（ストリップ法）に基づき測定した。試験片を弛ませないように引張試験機でつかみ、幅５５ｍｍで切り出し、両側から２．５ｍｍの糸を除去して調整した幅５０ｍｍの試験片を、つかみ間隔２００ｍｍ、引張速度２００ｍ／ｍｉｎ、緩衝材としてラバーの条件で試験を行い、切断時の強さ（Ｎ）及び伸び率（％）を測定した。ただし、つかみから１０ｍｍ以内で切れたもの又は異常に切れたものは除いた。【００７０】
＜基布の解織糸の総繊度＞
乾燥仕上げ工程を経て得られた基布の経糸と緯をそれぞれ解織し、ＪＩＳ Ｌ １０１３（２０１０） ８．３．１ Ｂ法（簡便法）に基づき測定した。初荷重（ｇ）として測定する試料のデシテックスの１／１１．１をかけて正確に長さ９０ｃｍの試料をとり、絶乾質量を量り、次の式によって正量繊度（ｄｔｅｘ）を算出し、５回の平均値を総繊度とした。
Ｆ０＝１００００×ｍ／Ｌ×（１００＋Ｒ０）／１００
Ｆ０：正量繊度（ｔｅｘ）  Ｌ：試料の長さ（ｍ）  ｍ：試料の絶乾質量（ｇ）  Ｒ０：公定水分率（％）【００７１】
＜基布の解織糸の単糸の断面形状のアスペクト比＞
乾燥仕上げ工程を経て得られた基布の経糸と緯糸とをそれぞれ解織し、繊維断面のＳＥＭ写真を撮影し、無作為に選択した単糸１０本の長軸と短軸の長さを測定し、その平均値を求めることで、アスペクト比を算出した。【００７２】
＜基布の耐熱性＞
試料に対し１０ｃｍの間隔から垂直に２８０度の温度を有する熱風を１１００ｍｓｅｃの間噴射させ、噴射後の基布のダメージを確認した。試料に穴あきが無いものを○、穴あきがあるもの×とした。【００７３】
（実施例１）
経糸、緯糸に繊度５４０ｄｔｅｘ／１４４ｆ、引張強度８．６ｃＮ／ｄｔｅｘ、破断伸度２０％、沸水収縮率９．５％のナイロン６６フィラメント原糸（モノフィラメント断面は丸断面である）を用い、経緯とも５０本／インチの織密度、経糸テンションを１００ｃＮ／本設定でウォータージェットルームを用いて平織にて製織した後、乾燥させずに９８℃の熱水収縮槽を通過させ、引き続き、２段のサクションドラム乾燥機を使い、１段目の温度Ｔ１を１２０℃に、２段目の温度Ｔ２を１２５℃に制御した乾燥仕上工程を通過させた。得られた基布の物性を表１に示した。【００７４】
（実施例２）
経糸、緯糸に繊度５８０ｄｔｅｘ／１４４ｆ、引張強度８．３ｃＮ／ｄｔｅｘ、破断伸度１９％、沸水収縮率９．６％のナイロン６６フィラメント原糸（モノフィラメント断面は丸断面である）を用い、経緯とも４６．５本／インチの織密度、経糸テンションを１１０ｃＮ／本設定でウォータージェットルームを用いて平織にて製織した後、乾燥させずに９８℃の熱水収縮槽を通過させ、引き続き、２段のサクションドラム乾燥機を使い、１段目の温度Ｔ１を１２０℃に、２段目の温度Ｔ２を１２５℃に制御した乾燥仕上工程を通過させた。得られた基布の物性を表１に示した。【００７５】
（実施例３）
経糸、緯糸に繊度７００ｄｔｅｘ／１４４ｆ、引張強度８．３ｃＮ／ｄｔｅｘ、破断伸度１９％、沸水収縮率９．３％のナイロン６６フィラメント原糸（モノフィラメント断面は丸断面である）を用い、経緯とも３８．５本／インチの織密度、経糸テンションを１０５ｃＮ／本設定でウォータージェットルームを用いて平織にて製織した後、乾燥させずに９８℃の熱水収縮槽を通過させ、引き続き、２段のサクションドラム乾燥機を使い、１段目の温度Ｔ１を１２０℃に、２段目の温度Ｔ２を１２５℃に制御した乾燥仕上工程を通過させた。得られた基布の物性を表１に示した。【００７６】
（比較例１）
経糸、緯糸に繊度９４０ｄｔｅｘ／１４４ｆ、引張強度８．３ｃＮ／ｄｔｅｘ、破断伸度１９％、沸水収縮率９．３％のナイロン６６フィラメント原糸（モノフィラメント断面は丸断面である）を用い、経緯とも２９本／インチの織密度、経糸テンションを１１０ｃＮ／本設定でウォータージェットルームを用いて平織にて製織した後、乾燥させずに９８℃の熱水収縮槽を通過させ、引き続き、２段のサクションドラム乾燥機を使い、１段目の温度Ｔ１を１２０℃に、２段目の温度Ｔ２を１２５℃に制御した乾燥仕上工程を通過させた。得られた基布の物性を表１に示した。【００７７】
（比較例２）
経糸、緯糸に繊度４７０ｄｔｅｘ／１４４ｆ、引張強度８．３ｃＮ／ｄｔｅｘ、破断伸度２１％、沸水収縮率９．３％のナイロン６６フィラメント原糸（モノフィラメント断面は丸断面である）を用い、経緯とも５３本／インチの織密度、経糸テンションを１１０ｃＮ／本設定でウォータージェットルームを用いて平織にて製織した後、乾燥させずに９８℃の熱水収縮槽を通過させ、引き続き、２段のサクションドラム乾燥機を使い、１段目の温度Ｔ１を１２０℃に、２段目の温度Ｔ２を１２５℃に制御した乾燥仕上工程を通過させた。得られた基布の物性を表１に示した。【００７８】
（比較例３）
経糸、緯糸に繊度４７０ｄｔｅｘ／７２ｆ、引張強度８．６ｃＮ／ｄｔｅｘ、破断伸度２０％、沸水収縮率９．５％のナイロン６６フィラメント原糸（モノフィラメント断面は丸断面である）を用い、経緯とも５５本／インチの織密度、経糸テンションを１１０ｃＮ／本設定でウォータージェットルームを用いて平織にて製織した後、乾燥させずに９８℃の熱水収縮槽を通過させ、引き続き、２段のサクションドラム乾燥機を使い、１段目の温度Ｔ１を１２０℃に、２段目の温度Ｔ２を１２５℃に制御した乾燥仕上工程を通過させた。得られた基布の物性を表１に示した。【００７９】
（比較例４）
経糸、緯糸に繊度５８０ｄｔｅｘ／１０８ｆ、引張強度８．４ｃＮ／ｄｔｅｘ、破断伸度２２．５％のナイロン６６フィラメント原糸（モノフィラメント断面は丸断面である）を用い、経緯とも４６本／インチの織密度、経糸テンションを１４０ｃＮ／本設定でエアージェットルームを用いて平織にて製織した後、オープンソーパーにて８５℃で３０秒間精練し、ノンタッチドライヤーにて１３０℃で３分間乾燥し、しかる後、ピンテンター式熱処理機にて、織密度が４６本／２．５４ｃｍを保持するように１８０℃で３０秒間熱セットし、エアバッグ基布を得た。得られた基布の物性を表１に示した。【００８０】
（比較例５）
経糸、緯糸に繊度７００ｄｔｅｘ／１４４ｆ、引張強度８．３ｃＮ／ｄｔｅｘ、破断伸度１９％、沸水収縮率９．３％のナイロン６６フィラメント原糸（モノフィラメント断面は丸断面である）を用い、経緯とも４３本／インチの織密度、経糸テンションを１１０ｃＮ／本設定でウォータージェットルームを用いて平織にて製織した後、乾燥させずに９８℃の熱水収縮槽を通過させ、引き続き、２段のサクションドラム乾燥機を使い、１段目の温度Ｔ１を１２０℃に、２段目の温度Ｔ２を１２５℃に制御した乾燥仕上工程を通過させた。得られた基布の物性を表１に示した。【００８１】
【表１】
2019065880.tif 000002
【００８２】
実施例１〜３の基布は、いずれも良好な耐熱性を有していた。これらの基布はいずれもさらに、収納性試験の結果も良好なものであった。このように優れた耐熱性を持ち、且つ収納性に優れた本発明はエアバッグ用基布として有用である。【００８３】
以上、本発明の実施の形態および各実施例について説明したが、今回開示された実施の形態および各実施例はすべての点で例示であって制限的なものではない。本発明の範囲は特許請求の範囲によって示され、特許請求の範囲と均等の意味および範囲内でのすべての変更が含まれる。
【産業上の利用可能性】
【００８４】
本発明によれば、エアバッグ用基布に用いられるマルチフィラメントの総繊度と目付け、通気度、および滑脱性能を所定範囲に最適化させることで耐熱性とコンパクト性を両立させることができる。
【国際調査報告】
2019065880.tif 000003
2019065880.tif 000004